СТАЛЬ
STEEL

Изобретение относится к области черной металлургии, а именно к составам сталей, которые могут быть использованы в автомобильной промышленности, сельскохозяйственном тракторном машиностроении.
2
Известна сталь, содержащая, мас.%: углерод 0,001-0,006; кремний 0,1-1,0; марганец 0,1-1,0; хром 20,0-24,0; алюминий 3,5-4,5; азот 0,001-0,005; молибден 0,5-1,5; иттрий 0,03-0,05; железо - остальное [1]. Работа развития трещин в такой стали составляет 9,6 кгм/см.
Задача изобретения - повышение трещиноустойчивости стали.
Технический результат достигается тем, что сталь, содержащая углерод, кремний, марганец, хром, алюминий, молибден, иттрий, дополнительно включает ванадий и кобальт при следующем соотношении компонентов, мас.%: углерод 0,004-0,006; кремний 0,004-0,006; марганец 0,04-0,06; хром 0,4-0,6; алюминий 3,5-4,5; молибден 0,3-0,4; иттрий 0,1-0,12; ванадий 0,9-1,3; кобальт 6,0-8,0; железо - остальное.
В таблице приведены составы стали.
Таблица
Компоненты
Состав, мас.%:
1
2
3
Углерод
0,004
0,005
0,006
Кремний
0,004
0,005
0,006
Марганец
0,04
0,05
0,06
Хром
0,6
0,5
0,4
Алюминий
3,5
4,0
4,5
Молибден
0,4
0,35
0,3
Иттрий
0,1
0,11
0,12
Ванадий
0,9
1,1
1,3
Кобальт
0,8
7,0
6,0
Железо
остальное
остальное
остальное
Работа развития трещин, кгм/см<sup>2</sup>
~10
~10
~10
В составе стали компоненты проявляют себя следующим образом. Хром повышает твердость и прочность стали, снижает пластичность и вязкость. Молибден и кобальт упрочняют твердый раствор. Ванадий и алюминий повышают вязкость сплава, способствуют повышению трещиностойкости стали. Иттрий раскисляет сталь, способствует измельчению зерна. Сталь может быть выплавлена в электропечах. Термическая обработка стали включает закалку при температуре 850°С в масло и отпуск при температуре 530°С.
Источник информации
1. SU 552369, 1977.